(57)【要約】【課題】比較的低弾性率のガラスクロスを、押圧ロールでプレスしつつ捲回する場合にも、巻きしわの発生を抑制することのできるガラスクロス用芯管、及びそれを用いたガラスクロス捲回体の製造方法を提供することを目的とする。【解決手段】ガラスクロスを巻き取るためのガラスクロス用芯管であって、円柱形状を有する基材と、該基材の側面に、円周方向に沿って配された一又は複数の第１帯状凸部と、を有し、該第１帯状凸部の長手方向長さが、前記基材の円周長に対して、７５％以上である、ガラスクロス用芯管。【選択図】なし【特許請求の範囲】
【請求項１】
ガラスクロスを巻き取るためのガラスクロス用芯管であって、
円柱形状を有する基材と、
該基材の側面に、円周方向に沿って配された一又は複数の第１帯状凸部と、を有し、
該第１帯状凸部の長手方向長さが、前記基材の円周長に対して、７５％以上である、
ガラスクロス用芯管。
【請求項２】
前記基材の側面に、軸方向に沿って配された一又は複数の第２帯状凸部をさらに有する、
請求項１に記載のガラスクロス用芯管。
【請求項３】
ガラスクロスを巻き取るためのガラスクロス用芯管であって、
円柱形状を有する基材と、
前記基材の側面に、軸方向に沿って配された一又は複数の第２帯状凸部と、を有し、
前記第２帯状凸部が、厚さ２μｍ以上３０μｍ未満の粘着剤層を含む、
ガラスクロス用芯管。
【請求項４】
前記基材の側面に、円周方向に沿って配された一又は複数の第１帯状凸部をさらに有する、
請求項３に記載のガラスクロス用芯管。
【請求項５】
前記第１帯状凸部及び／又は前記第２帯状凸部が、両面テープにて形成される、
請求項１〜４のいずれか一項に記載のガラスクロス用芯管。
【請求項６】
前記ガラスクロスの弾性率が、５０ＧＰａ〜７０ＧＰａである、
請求項１〜５のいずれか一項に記載のガラスクロス用芯管。
【請求項７】
請求項１〜６のいずれか一項に記載のガラスクロス用芯管を用いたガラスクロス捲回体の製造方法であって、
前記ガラスクロスを、押圧ロールにて前記ガラスクロス用芯管の中心方向に圧力を加えつつ捲回する工程を含む、
製造方法。
【発明の詳細な説明】
【技術分野】
【０００１】
本発明は、ガラスクロス用芯管及びそれを用いたガラスクロス捲回体の製造方法に関する。
【背景技術】
【０００２】
電子機器に用いられるプリント配線板は、通常、ガラスクロス等の基材に樹脂を含浸したプリプレグを絶縁層として備える。近年、スマートフォン等の情報端末の高性能化、高速通信化に伴い、プリント配線板の低誘電率化、低誘電正接化が著しく進行している。
【０００３】
それに伴い、プリント配線板を構成するガラスクロスとしても、誘電率の低いものが用いられる傾向にある。このような低誘電ガラスクロスは、これまで一般に使用されてきたＥガラスクロスに比べてガラス中のＢ2Ｏ3を多く含むことにより、低誘電率、低誘電正接を発現することができる。
【０００４】
しかしながら、このような低誘電ガラスクロスの弾性係数は、従来のＥガラスクロスに比べて低く、その取扱性に課題がある。例えば、弾性係数の低いガラスクロスを捲回した時には、巻きしわが発生しやすい。このような巻きしわは、ロールから解反したガラスクロスに織構造の歪みとして蓄積されやすい。織構造の歪みが存在するガラスクロスを用いた場合、プリント配線板の製造過程及び回路パターン形成過程において寸法変化のバラツキが大きくなるという問題が発生する。
【０００５】
また、ガラスクロスのように薄くて大判の長尺物を捲回し大径のロールにした場合には、巻き取り精度が悪いと芯管のずれが生じる可能性もある。このような、巻き取り精度を向上させるために、接着テープをその長さ方向が芯管の長手方向中心軸と平行となるよう芯管外周面に貼り付ける方法が知られている（例えば、特許文献１参照）。
【先行技術文献】
【特許文献】
【０００６】
【特許文献１】特開２００２−３５８３０号公報
【発明の概要】
【発明が解決しようとする課題】
【０００７】
しかしながら、上記方法は、ある程度の物理強度を有する銅箔に適したものであり、当該方法によっても、弾性係数の低い低誘電ガラスクロスの巻きしわの発生を抑制することはできない。
【０００８】
本発明は上記問題点に鑑みてなされたものであり、比較的低弾性率のガラスクロスを、押圧ロールでプレスしつつ捲回する場合にも、巻きしわの発生を抑制することのできるガラスクロス用芯管、及びそれを用いたガラスクロス捲回体の製造方法を提供することを目的とする。
【課題を解決するための手段】
【０００９】
本発明者らは、上記課題を解決するために鋭意検討した。その結果、所定の構造を有するガラスクロス用芯管を用いることにより、上記課題を解決しうることを見出し、本発明を完成するに至った。
【００１０】
すなわち、本発明は以下のとおりである。
〔１〕
ガラスクロスを巻き取るためのガラスクロス用芯管であって、
円柱形状を有する基材と、
該基材の側面に、円周方向に沿って配された一又は複数の第１帯状凸部と、を有し、
該第１帯状凸部の長手方向長さが、前記基材の円周長に対して、７５％以上である、
ガラスクロス用芯管。
〔２〕
前記基材の側面に、軸方向に沿って配された一又は複数の第２帯状凸部をさらに有する、
〔１〕に記載のガラスクロス用芯管。
〔３〕
ガラスクロスを巻き取るためのガラスクロス用芯管であって、
円柱形状を有する基材と、
前記基材の側面に、軸方向に沿って配された一又は複数の第２帯状凸部と、を有し、
前記第２帯状凸部が、厚さ２μｍ以上１０μｍ未満の粘着剤層を含む、
ガラスクロス用芯管。
〔４〕
前記基材の側面に、円周方向に沿って配された一又は複数の第１帯状凸部をさらに有する、
〔３〕に記載のガラスクロス用芯管。
〔５〕
前記第１帯状凸部及び／又は前記第２帯状凸部が、両面テープにて形成される、
〔１〕〜〔４〕のいずれか一項に記載のガラスクロス用芯管。
〔６〕
前記ガラスクロスの弾性率が、５０ＧＰａ〜７０ＧＰａである、
〔１〕〜〔５〕のいずれか一項に記載のガラスクロス用芯管。
〔７〕
〔１〕〜〔６〕のいずれか一項に記載のガラスクロス用芯管を用いたガラスクロス捲回体の製造方法であって、
前記ガラスクロスを、押圧ロールにて前記ガラスクロス用芯管の中心方向に圧力を加えつつ捲回する工程を含む、
製造方法。
【発明の効果】
【００１１】
本発明によれば、比較的低弾性率のガラスクロスを、押圧ロールでプレスしつつ捲回する場合にも、巻きしわの発生を抑制することのできるガラスクロス用芯管、及びそれを用いたガラスクロス捲回体の製造方法を提供することができる。
【図面の簡単な説明】
【００１２】
【図１】本実施形態のガラスクロス用芯管の一態様を表す図である。
【図２】従来の芯管を用いた場合の捲回体の断面表す図である。
【図３】本実施形態のガラスクロス用芯管の一態様を表す図である。
【図４】本実施形態のガラスクロス用芯管の一態様を表す図である。
【図５】本実施形態のガラスクロス捲回体の製造方法の一態様を表す図である。
【発明を実施するための形態】
【００１３】
以下、必要に応じて図面を参照しつつ、本発明の実施の形態（以下、「本実施形態」という。）について詳細に説明するが、本発明はこれに限定されるものではなく、その要旨を逸脱しない範囲で様々な変形が可能である。なお、図面中、同一要素には同一符号を付すこととし、重複する説明は省略する。また、上下左右などの位置関係は、特に断らない限り、図面に示す位置関係に基づくものとする。さらに、図面の寸法比率は図示の比率に限られるものではない。
【００１４】
〔ガラスクロス用芯管（第１実施態様）〕
本実施形態のガラスクロス用芯管は、ガラスクロスを巻き取るためのガラスクロス用芯管であって、円柱形状を有する基材と、該基材の側面に、円周方向に沿って配された一又は複数の第１帯状凸部と、を有し、該第１帯状凸部の長手方向長さが、前記基材の円周長に対して７５％以上である。
【００１５】
図１に、本実施形態のガラスクロス用芯管の一態様を示す。図１に示すように、本実施形態のガラスクロス用芯管１０は、該基材１の側面に、円周方向に沿って配された一又は複数の第１帯状凸部２を有する。第１帯状凸部２の長手方向の長さは、基材１の円周長さの７５％以上である。なお、第１帯状凸部２の長手方向の長さが基材１の円周長さの１００％未満であるとき、基材１の側面において第１帯状凸部２が存在しない箇所は、基材１の軸方向から観察したときに、ガラスクロス用芯管１０の最外周形状における凹部３として確認される。
【００１６】
従来のように、接着テープをその長さ方向が芯管の長手方向中心軸と平行となるよう芯管外周面に貼り付けた場合、芯管は、基材１の軸方向から観察したときに、最外周形状に凸部を有する。このような芯管を用いて巻き取りを行った場合、ガラスクロス捲回体が、図２のような断面形状に成長し、基材の円周方向でガラスクロスが密に捲回された部分と、疎に捲回された部分が生じることが分かった。
【００１７】
疎に捲回された部分では、捲回体の芯管側に捲回されたガラスクロスが捲回体の外側に捲回されたガラスクロスにより拘束されていない。そのため、所定の張力で巻き取った場合に、幅方向（芯管の長手方向）にガラスクロスの収縮が生じやすくなる。また、巻取り張力に起因する応力分布により、捲回体の内部で巻き締まりが生じやすくなる。そのため、巻きしわが発生しやすい状態が構築される。そして、疎に捲回された部分では、芯管とガラスクロス、或いはガラスクロスの層間での摩擦係数が低下するため、上記の幅方向の収縮と、長手方向の巻き締まりが作用した際に、ガラスクロスがズレることで応力解放され、巻きシワが発生してしまう。
【００１８】
さらに、図２のような断面形状で、ガラスクロスの捲回体が成長し、歪みが大きくなると、歪んだ捲回体形状に合わせて巻き取り機の各部位の上下振動が激しくなり、巻取り精度の制御がより一層困難となる。
【００１９】
これに対して、本実施形態では、長手方向長さが基材の円周長に対して７５％以上となるように、第１帯状凸部２を構成する。これにより、比較的低弾性率のガラスクロスを、押圧ロールでプレスしつつ捲回する場合にも、巻きしわの発生を抑制することが可能となる。
【００２０】
その理由としては、特に制限されないが、押圧ロールによるプレス圧が、捲回体の周回を通して均一に作用するため、周回を通して均一に密に巻き取ることが可能となり、上記のような問題を回避することができると考えられる。これに対して、接着テープをその長さ方向が芯管の長手方向中心軸と平行となるよう芯管外周面に貼り付けた場合には、接着テープの部分だけが粘着テープの厚さ分だけ凸状になる。この場合、押圧ロールがこの凸状の粘着テープの部分で押し上げられ、その部分近辺のプレス圧が弱くなる。そして、凸状の粘着テープの部分を過ぎると押圧ロールが戻り、圧が強く作用する。これが周期的に繰り返されるので、プレスが弱い部分が疎に、プレスが強い部分が密に、成長して巻き取られていく。本実施形態においては、円周上の第１帯状凸部により、このような凸状の粘着テープの部分を見掛け上低減することで、上記のような問題回避することができると考えられる。
【００２１】
〔基材〕
本実施形態のガラスクロス用芯管において、基材１は、円柱形状を有する。基材１の材質は、特に制限されないが、例えば、紙、ＡＢＳ樹脂などのプレスチック、ＦＲＰ（繊維強化プレスチック）、ステンレス等の金属が挙げられる。
【００２２】
基材１の幅方向（芯管の長手方向）の長さは、巻き取るガラスクロスの幅よりも長いことが好ましい。具体的には、長さは、巻き取るガラスクロスの幅に対して、好ましくは１．０１〜１．１倍であり、より好ましくは１．０３〜１．１倍であり、さらに好ましくは１．０５〜１．１倍である。長さが上記範囲内であることにより、巻取り精度の制御がより一層容易になる傾向にある。
【００２３】
また、基材１の直径は、好ましくは１００〜５００ｍｍであり、より好ましくは１３０〜３５０ｍｍであり、さらに好ましくは１５０〜３００ｍｍ、よりさらに好ましくは１５０〜２５０ｍｍである。基材１の直径が大きいほど、同じ長さのガラスクロスを捲回した時の捲回回数が少なくなり、捲回されるガラスクロスの厚みが小さくなる。そのため、基材１の直径が大きいほど、捲回体の芯管側に捲回されたガラスクロスに作用する応力と、捲回体の外側に捲回されたガラスクロスに作用する応力の差異が小さくなり、巻きしわがより抑制される傾向にある。他方で、基材１の直径が小さいほど、捲回体の容積や重量が小さくなり、保管や流通過程において有利となる。また、基材１の直径が小さく曲率が大きいほど、凸状の粘着テープに起因して捲回体が図２のような断面形状に成長して巻きシワが発生しやすくなるため、本願発明により、巻きシワの発生なく安定して捲回体が得られるため好ましい。
【００２４】
〔第１帯状凸部〕
第１帯状凸部２は、基材１の側面に、円周方向に沿って配される。第１帯状凸部２は、基材１の円周方向と平行に配されることが好ましい。
【００２５】
第１帯状凸部２は、基材１の側面に複数設けられていてもよい。この場合、それぞれの第１帯状凸部２によって構成される凹部は、芯管の長手方向中心軸と平行な直線上に並ぶよう配されてもよいし、並ばなくともよい。このなかでも、複数の第１帯状凸部２を配する場合には、それぞれの第１帯状凸部２によって構成される凹部は、芯管の長手方向中心軸と平行な直線上に並ぶよう配されることが好ましい。これにより、巻き取りしわがより抑制される傾向にある。
【００２６】
また、第１帯状凸部２は、基材１の側面から見たときに左右対称となるように配されることが好ましい。例えば、第１帯状凸部２を一本のみ配する場合には、その第１帯状凸部２は、基材１の中心に配されることが好ましい。また、偶数本の第１帯状凸部２を配する場合には、それら第１帯状凸部２は、基材１の側面から見たときに左右対称となるように配されることが好ましい。これにより、巻き取り時の左右の張力差等の発生を抑制することができ、巻き取りしわがより抑制される傾向にある。
【００２７】
第１帯状凸部２の長手方向の長さは、基材の円周長に対して、７５％以上１００％以下であり、好ましくは８５％以上１００％以下であり、さらに好ましくは９５％以上１００％以下である。第１帯状凸部２の長手方向の長さが上記範囲内であることにより、巻取り精度の制御がより一層容易になる傾向にある。
【００２８】
第１帯状凸部２の幅Ｗ１は、好ましくは５〜１００ｍｍであり、より好ましくは１０〜５０ｍｍであり、さらに好ましくは２０〜４０ｍｍである。幅Ｗ１が５ｍｍ以上であることにより、ガラスクロスをより強固に芯管に固定することができるため、巻き取り時の張力を向上することができる。これにより、ガラスクロスが疎に捲回された部分が生じにくく、巻きしわの発生がより抑制される傾向にある。また、幅Ｗ２が１００ｍｍ以下であることにより、芯管にガラスクロスを貼り付ける際にしわが生じにくくなる。そのため、貼り付ける際に生じる初期しわに起因する巻きしわの発生がより抑制される傾向にある。
【００２９】
第１帯状凸部２の厚さＨは、好ましくは５〜３００μｍであり、より好ましくは１０〜２００μｍであり、さらに好ましくは２０〜１００μｍであり、よりさらに好ましくは２０μｍ〜４０μｍである。第１帯状凸部２の厚さＨが５μｍ以上であると、押圧ロールによるプレス圧が捲回体の周回を通して均一に作用するため、周回を通して均一に密に巻き取ることができる傾向にある。第１帯状凸部２の厚さＨが３００μｍ以下であると、押圧ロールによるプレス圧の幅方向の差異を小さい範囲に抑えることができるため、プレス圧のバラツキに起因する巻きシワの発生が抑制される傾向にある。また、第１帯状凸部２の厚さＨが上記範囲内であることにより、芯管にガラスクロスを貼り付ける際にしわが生じにくくなる。そのため、貼り付ける際に生じる初期しわに起因する巻きしわの発生がより抑制される傾向にある。
【００３０】
第１帯状凸部２の材質は、特に制限されないが、例えば、両面テープなどの接着テープ、ゴム材、樹脂材等が挙げられる。このなかでも、両面テープが好ましい。このような第１帯状凸部を用いることにより、取り扱い性がより向上する傾向にある。なお、芯管の使用前の状態では、両面テープは離型紙により粘着層が露出しないように保護されていてもよい。
【００３１】
また、第１帯状凸部２の材質を両面テープなどの粘着性部材やゴム材などの滑り止め部材とすることにより、芯管とガラスクロスの界面で、ずれが生じることを抑制することができる。ガラスクロスには、巻取り張力に起因して幅方向に縮もうとする応力が作用するが、粘着性部材や滑り止め部材を用いることにより、このような幅方向の収縮を回避することができる。また、図２のように、歪みが生じることにより疎に巻回された部分では、捲回体の芯管側に捲回されたガラスクロスが捲回体の外側に捲回されたガラスクロスにより拘束されていないため、芯管とガラスクロスの境界で、ガラスクロスが幅方向に収縮することにより巻きシワが発生してしまう。しかしながら、第１帯状凸部２に粘着性部材や滑り止め部材を用いることにより、このような幅方向の収縮も回避することができる。
【００３２】
複数の第１帯状凸部２を配する場合、少なくとも２つの第１帯状凸部２は、基材１の端部に近い位置に配することが好ましい。より具体的には、第１帯状凸部２が基材１の端部からの距離Ｌ１の位置に配されるとすると、距離Ｌ１は、基材の長手方向の長さに対して、好ましくは０〜１５％であり、より好ましくは０〜１１％であり、さらに好ましくは０〜７％である。このように、第１帯状凸部２を基材１の端部に近い位置に配することにより、巻きしわの発生がより抑制される傾向にある。特に、押圧ロールにてガラスクロス用芯管の中心方向に圧力を加えつつ捲回するような方法を用いた場合に、巻きしわの発生を顕著に抑制することができる。
【００３３】
〔第２帯状凸部〕
図３に示すように、本実施形態のガラスクロス用芯管は、基材１の側面に、軸方向に沿って配された一又は複数の第２帯状凸部４をさらに有していてもよい。第２帯状凸部４を有することにより、巻取り張力に起因する半径方向応力が幅方向に均一に作用するので、巻取りロールの均一性がより向上する傾向にある。
【００３４】
第２帯状凸部４は、基材１の側面に複数設けられていてもよい。第２帯状凸部４の位置は、特に制限されないが、例えば、図２のように、第１帯状凸部２の末端と接するＴ字型の配置や、図３のように第１帯状凸部２の途中と交差する十字型の配置が挙げられる。
【００３５】
第２帯状凸部４の長手方向の長さは、巻き取るガラスクロスの幅と同等以上であり、基材の長さＬ以下であることが好ましい。具体的には、第２帯状凸部４の長手方向の長さは、巻き取るガラスクロスの幅に対して、好ましくは０．９５〜１．１倍であり、より好ましくは０．９８〜１．０５倍であり、さらに好ましくは０．９９〜１．０２倍である。第２帯状凸部４の長手方向の長さと、巻き取るガラスクロスの幅が同じであっても良い。第２帯状凸部４の長手方向の長さが上記範囲内であることにより、巻取り精度の制御がより一層容易になる傾向にある。
【００３６】
第２帯状凸部４の幅は、好ましくは５〜１００ｍｍであり、より好ましくは１０〜５０ｍｍであり、さらに好ましくは２０〜４０ｍｍである。幅が５ｍｍ以上であることにより、ガラスクロスをより強固に芯管に固定することができるため、巻き取り時の張力を向上することができる。これにより、ガラスクロスが疎に捲回された部分が生じにくく、巻きしわの発生がより抑制される傾向にある。また、幅が１００ｍｍ以下であることにより、芯管にガラスクロスを貼り付ける際にしわが生じにくくなる。そのため、貼り付ける際に生じる初期しわに起因する巻きしわの発生がより抑制される傾向にある。
【００３７】
第２帯状凸部４の厚さは、好ましくは０．５〜１５０μｍであり、より好ましくは１〜５０μｍであり、さらに好ましくは１〜４０μｍである。第２帯状凸部４の厚さが０．５μｍ以上であることにより、ガラスクロスをより強固に芯管に固定することができる傾向にある。また、第２帯状凸部４の厚さが１５０μｍ以下であることにより、図２のような歪みが抑制されたり、第２帯状凸部の段差痕がガラスクロスに転写するのが抑制される傾向にある。そのため、芯管にガラスクロスを貼り付ける際にしわが生じにくくなる。そのため、貼り付ける際に生じる初期しわに起因する巻きしわの発生がより抑制される傾向にある。
【００３８】
第２帯状凸部の材質は、特に制限されないが、例えば、両面テープなどの接着テープ、ゴム材、樹脂材等が挙げられる。このなかでも、両面テープが好ましい。このような第１帯状凸部を用いることにより、取り扱い性がより向上する傾向にある。なお、芯管の使用前の状態では、両面テープは離型紙により粘着層が露出しないように保護されていてもよい。
【００３９】
また、第２帯状凸部４に両面テープなどの粘着性部材やゴム材などの滑り止め部材を用いた場合には、ガラスクロスが幅方向を通して芯管に固定される。そのため、巻き初めからガラスクロスを幅方向に均一に引っ張ることができるため、均一に巻き取ることができる傾向にある。
【００４０】
〔凹部〕
第１帯状凸部２の長手方向の長さが基材１の円周長さの１００％未満であるとき、基材１の側面において第１帯状凸部２が存在しない箇所は、基材１の軸方向から観察したときに、ガラスクロス用芯管１０の最外周形状における凹部３として確認される。この凹部の内壁の少なくとも一部は、図１のように、第１帯状凸部の端部で形成されていてもよい。また、凹部の内壁の少なくとも一部は、図２のように、第２帯状凸部の側部１帯状凸部の端部で形成されていてもよい。
【００４１】
凹部の幅Ｒの、最外周を円近似した円周長に占める割合は、２５％以下であり、好ましくは１５％以下であり、より好ましくは５％以下である。また、凹部の幅Ｒの割合の下限は、０％であってもよく、第１帯状凸部を芯管に形成させやすさの観点から、好ましくは５％以上であり、より好ましくは１％以上であり、更に好ましくは０．２％以上である。
【００４２】
なお、凹部の幅Ｒは、ガラスクロス用芯管を基材の軸方向から観察し、第１帯状凸部２及び第２帯状凸部４が基材表面に接していない部分３ｂの長さとして求めることができる。また、「最外周を円近似した円周長」とは、基材１の最外周を円近似した円周長である。基材１の円周長から、第１帯状凸部の長さを引いた値を、凹部の幅Ｒと考えることもできる。
【００４３】
〔ガラスクロス用芯管（第２実施態様）〕
第２実施態様のガラスクロス用芯管は、ガラスクロスを巻き取るためのガラスクロス用芯管であって、円柱形状を有する基材と、前記基材の側面に、軸方向に沿って配された一又は複数の第２帯状凸部と、を有し、前記第２帯状凸部が、厚さ２μｍ以上３０μｍ未満の粘着剤層で構成される。
【００４４】
第２実施態様のガラスクロス用芯管では、粘着剤層のみで構成される十分な薄さの第２帯状凸部を用いる。これにより、図２のように、基材の円周方向でガラスクロスが密に捲回された部分と、疎に捲回された部分が生じにくいことが分かった。
【００４５】
第２実施態様における第２帯状凸部の粘着剤層の厚さは、２μｍ以上３０μｍ未満であり、好ましくは３μｍ以上〜２２μｍ未満であり、より好ましくは４μｍ以上〜１５μｍ未満であり、さらに好ましくは５μｍ以上１０μｍ未満である。
【００４６】
厚さが３０μｍ未満である場合、芯管にガラスクロスを貼り付けた際、ガラスクロスの表面の凹凸の凹み部位や、ガラスクロスの経糸と緯糸の隙間の空隙部位に接着剤層が侵入することで、第２帯状凸部の厚さをガラスクロスの半分以下に低減することが可能となるため、比較的低弾性率のガラスクロスを、押圧ロールでプレスしつつ捲回する場合にも、巻きしわの発生を抑制することができる。
【００４７】
厚さが２μｍ以上である場合、接着剤がガラスクロスの表面の凹凸の凹み部位や、ガラスクロスの経糸と緯糸の隙間の空隙部位に接着剤層が侵入して接着面積が大きくなることで、芯管とガラスクロスの接着強度が強くなり、適正な巻取り張力を作用させて巻取りを行うことができる。
【００４８】
厚さが上記範囲内であることにより、比較的低弾性率のガラスクロスを、押圧ロールでプレスしつつ捲回する場合にも、巻きしわの発生を抑制することができる。
【００４９】
第２実施態様のガラスクロス用芯管は、第２帯状凸部が所定の厚さの粘着剤層を含むこと以外は、第１実施態様における構成を有することができる。例えば、第１帯状凸部をさらに有してもよいし、第１帯状凸部及び第２帯状凸部の長さや材質などは同様とすることができる。さらに、芯管の構成についても同様とすることができる。
【００５０】
〔ガラスクロス〕
本実施形態のガラスクロス用芯管に捲回されるガラスクロスの弾性率は、好ましくは５０ＧＰａ〜７０ＧＰａであり、より好ましくは５０〜６３ＧＰａであり、さらに好ましくは５３〜６３ＧＰａである。ガラスクロスの弾性率が５０ＧＰａ以上であることにより、巻きしわの発生が抑制される傾向にある。また、ガラスクロスの弾性率が７０ＧＰａ以下であることにより、ガラスクロスの風合いが柔らかくなり、巻き取りしわが発生しやすいため、本発明が特に有用である。また、ガラスクロスの弾性率が７０ＧＰａ以下である場合、相対的に誘電率がより低下する傾向にある。弾性率は、ガラス糸の組成により調整することができる。
【００５１】
また、ガラスクロスの厚さは、２０〜６０μｍ、好ましくは２５〜５５μｍ、より好ましくは３０〜５０μｍである。ガラスクロスの厚さが上記範囲内であることにより、巻き取りしわが発生しやすいため、本発明が特に有用である。なお、ガラスクロスの厚さが６０μｍ以下であることにより、得られるプリント配線板の薄型化や高密度化を達成しやすい傾向にある。また、ガラスクロスの厚さが２０μｍ以上であることにより、ガラスクロスの強度がより向上し、意図せずクロスが切断することなどがより抑制される傾向にある。
【００５２】
ガラスクロスの長さは、特に限定されず、ガラスクロスの使用用途に応じて適宜選択することができる。具体的なガラスクロスの長さは、通常、２００〜５０００ｍである。ガラスクロスの長さが２００ｍ以上であることにより、芯管に対するガラスクロスの捲回回数が多くなり、また、得られる捲回体の重量が重くなるため、巻きしわがより発生しやすい。そのため、本発明が特に有用である。なお、ガラスクロスの長さが２００ｍ以上であることにより、プリプレグ製造等を多量に連続して実施することができる。また、ガラスクロスの長さが５０００ｍ以下であることにより、得られる捲回体の大きさや重量が小さくなり、取り扱いや保管性がより向上する傾向にある。
【００５３】
ガラスクロスの幅は、特に限定されず、ガラスクロスの使用用途に応じて適宜選択することができる。具体的なガラスクロスの幅は、好ましくは５００〜２０００ｍｍであり、より好ましくは７００〜１８００ｍｍであり、さらに好ましくは９００〜１６００ｍｍである。ガラスクロスの幅が５００ｍｍ以上であることにより、芯管の軸方向にガラスクロスの長尺方向が直交するように捲回を行いにくくなり、また、得られる捲回体の重量が重くなるため、巻きしわがより発生しやすい。そのため、本発明が特に有用である。なお、幅が上記範囲内であるガラスクロスは、改めて幅を調整することなく、プリプレグ製造で汎用されている樹脂塗工機に供しやすい。
【００５４】
ガラスクロスの織り構造は、特に限定されないが、例えば、平織り、ななこ織り、朱子織り、綾織り等の織り構造が挙げられる。さらに、ガラスクロスは、異種のガラス糸を用いた混織構造を有するものであってもよい。この中でも、平織り構造を有するガラスクロスが好ましい。
【００５５】
〔ガラスクロス捲回体の製造方法〕
本実施形態のガラスクロス捲回体の製造方法は、ガラスクロスを、押圧ロールにてガラスクロス用芯管の中心方向に圧力を加えつつ捲回する工程を含む。
【００５６】
図５に、本実施形態のガラスクロス捲回体の製造方法の一態様を表す図を示す。図５の例では、送り出されたガラスクロスが、ガラスクロスの幅方向に張力を加えるエキスパンダーロール２１と、ガラスクロス用芯管の中心方向に圧力を加える押圧ロール２２を通過し、ガラスクロス用芯管に捲回される。
【００５７】
押圧ロール２２にてガラスクロス用芯管の中心方向に圧力を加えることにより、巻取られているガラスクロスの層間への空気の巻き込みをより小さくすることができる。そのため、捲回体の最外層にあるガラスクロスと最外層から１層内層側にあるガラスクロスとの間に適度な摩擦力を作用させることができる。これにより、最外層のガラスクロスに巻取り張力に起因する圧縮応力が作用した場合でも、最外層がその一層内層のガラスクロスに拘束されて動き難くなるため、巻きシワの発生が抑制される。
【００５８】
押圧ロールによって付与する圧力は、好ましくは１０〜５００Ｎ／ｍであり、より好ましくは３０〜４００Ｎ／ｍ、さらに好ましくは５０〜３００Ｎ／ｍである。押圧ロールによって付与する圧力が１０Ｎ／ｍ以上であることにより、巻きしわの発生がより抑制される傾向にある。また、押圧ロールによって付与する圧力が５００Ｎ／ｍ以下であることにより、過加圧に起因して生じるガラスクロスの毛羽立ち等が抑制される傾向にある。
【００５９】
なお、押圧ロールは、通常使用されるものであれば特に制限されない。
【００６０】
エキスパンダーロール２１にて、ガラスクロスの幅方向に張力を加えることにより、安定した巻取りが可能となる。エキスパンダーロールとしては、特に制限されないが、例えば、ガラスクロスを屈曲させてロールに通すことにより両端方向に張力を付与できるものが挙げられる。
【実施例】
【００６１】
以下、本発明を実施例及び比較例を用いてより具体的に説明する。本発明は、以下の実施例によって何ら限定されるものではない。
【００６２】
〔ガラスクロスの物性〕
ガラスクロスの物性、具体的には、ガラスクロスの厚さ、経糸及び緯糸の質量、経糸及び緯糸を構成するフィラメントの径、フィラメント数、経糸及び緯糸の織密度は、ＪＩＳ  Ｒ３４２０に従い測定した。
【００６３】
〔巻き取りしわの評価１〕
巻取り工程中にシワ発生の有無を確認した。その結果を表１に示す。
【００６４】
〔巻き取りしわの評価２〕
実施例及び比較例で得られた捲回体を、巻き出し張力９０Ｎで解反した。解反したガラスクロスを目視にて観察し、シワ等の歪の有無を確認した。その結果を表１に示す。
【００６５】
〔ガラスクロスＡの製造方法〕
経糸、緯糸ともに、平均フィラメント径５μｍ、フィラメント数１００本からなるガラス糸（弾性係数６１ＧＰａ）を使用し、エアジェットルームを用い、経糸６５本／２５ｍｍ、緯糸６７本／２５ｍｍの織密度でガラスクロスの生機を製織した。得られたガラスクロスの生機に加熱脱糊処理、シランカップリング剤による表面処理、高圧水スプレーによる開繊処理を実施した後に幅加工を行い、厚さ２５μｍ、長さ２０００ｍ×幅１２９０ｍｍのガラスクロスＡを得た。
【００６６】
〔ガラスクロスＢの製造方法〕
経糸、緯糸ともに、平均フィラメント径５μｍ、フィラメント数１００本からなるガラス糸（弾性係数５６ＧＰａ）を使用し、エアジェットルームを用い、経糸６５本／２５ｍｍ、緯糸６７本／２５ｍｍの織密度でガラスクロスの生機を製織した。得られたガラスクロスの生機に加熱脱糊処理、シランカップリング剤による表面処理、高圧水スプレーによる開繊処理を実施した後に幅加工を行い、厚さ２５μｍ、長さ２０００ｍ×幅１２９０ｍｍのガラスクロスＢを得た。
【００６７】
〔ガラスクロスＣの製造方法〕
経糸、緯糸ともに、平均フィラメント径５μｍ、フィラメント数２００本からなるガラス糸（弾性係数６１ＧＰａ）を使用し、エアジェットルームを用い、経糸５２．５本／２５ｍｍ、緯糸５２．５本／２５ｍｍの織密度でガラスクロスの生機を製織した。得られたガラスクロスの生機に加熱脱糊処理、シランカップリング剤による表面処理、高圧水スプレーによる開繊処理を実施した後に幅加工を行い、厚さ４４μｍ、長さ２０００ｍ×幅１２９０ｍｍのガラスクロスＣを得た。
【００６８】
〔実施例１〕
図１において、第１帯状凸部の長手方向長さを、基材の円周長に対して、１００％とした芯管を用意した。なお、基材としては、直径１８２ｍｍ×幅１３５０ｍｍの紙管を用い、第１帯状凸部としては厚さ３０μｍ、幅３０ｍｍの、粘着剤層を有するＰＥＴ基材両面テープを用いた。また、２つの第１帯状凸部の基材１の両端部からの距離は、それぞれ５０ｍｍとした。
【００６９】
上記芯管に対してガラスクロスＡを捲回し、捲回体を得た。具体的には、ガラスクロスＡにエキスパンダーロールで拡幅力を印加しながら、初期巻取張力３００Ｎの巻取り張力条件で、芯管に巻き付けた。この際、押圧ロールにてガラスクロス用芯管の中心方向に圧力を加えつつ捲回を行った。押圧ロールによって付与する初期圧力は、１５０Ｎ／ｍとした。
【００７０】
〔実施例２〕
基材の両端及び中心に合計３本の第１帯状凸部を設け、それぞれの第１帯状凸部の長手方向長さを、基材の円周長に対して、１００％とした芯管を用意した。なお、基材としては、直径１８２ｍｍ×幅１３５０ｍｍの紙管を用い、第１帯状凸部としては厚さ３０μｍ、幅３０ｍｍの、粘着剤層を有するＰＥＴ基材両面テープを用いた。また、両端に配した２つの第１帯状凸部の基材１の両端部からの距離は、それぞれ５０ｍｍとした。当該芯管を用いたこと以外は、実施例１と同様にして、巻き取りを行った。
【００７１】
〔実施例３〕
第１帯状凸部の長手方向長さを基材の円周長に対して８０％としたこと以外は実施例１と同様の芯管を用意した。当該芯管を用いたこと以外は、実施例１と同様にして、巻き取りを行った。
【００７２】
〔実施例４〕
図３において、第１帯状凸部の長手方向長さを、基材の円周長に対して、１００％とし、第２帯状凸部を一本有する芯管を用意した。なお、基材としては、直径１８２ｍｍ×幅１３５０ｍｍの紙管を用い、第１帯状凸部及び第２帯状凸部としては厚さ３０μｍ、幅３０ｍｍの、粘着剤層を有するＰＥＴ基材両面テープを用いた。また、２つの第１帯状凸部の基材１の両端部からの距離は、それぞれ５０ｍｍとした。当該芯管を用いたこと以外は、実施例１と同様にして、巻き取りを行った。
【００７３】
〔実施例５〕
実施例４の芯管に対して、第２帯状凸部を一本追加し、第２帯状凸部の本数を合計二本とした芯管を用意した。なお、追加した第２帯状凸部はもともとあった第２帯状凸部に隣り合わせに配した。当該芯管を用いたこと以外は、実施例１と同様にして、巻き取りを行った。なお、この巻き取りの際には、先ず、第２帯状凸部の１本目の両面テープに対してガラスクロスを貼り付け、次いで、ガラスクロスに張力をかけた状態で、１本目の両面テープが存在する向きとは反対方向に芯管を約１回転させ、最後に２本目の両面テープに対してガラスクロスを貼り付けた。
【００７４】
〔実施例６〕
第１帯状凸部を、圧さ１３０μｍの、接着剤層を含むＰＥＴ基材両面テープとしたこと以外は、実施例５と同様の芯管を用意した。当該芯管を用いたこと以外は、実施例５と同様にして、巻き取りを行った。
【００７５】
〔実施例７〕
第１帯状凸部を、厚さ１３０μｍの、接着剤層を含むＰＥＴ基材両面テープとし、第２帯状凸部を、接着剤層のみで構成される厚さを１８μｍの両面テープとしたこと以外は、実施例５と同様の芯管を用意した。当該芯管を用いたこと以外は、実施例５と同様にして、巻き取りを行った。
【００７６】
〔実施例８〕
第１帯状凸部を、厚さ１８μｍの、接着剤層のみで構成される両面テープとし、第２帯状凸部を、厚さ１８μｍの、接着剤層のみで構成される両面テープとしたこと以外は、実施例５と同様の芯管を用意した。当該芯管を用いたこと以外は、実施例５と同様にして、巻き取りを行った。
【００７７】
〔実施例９〕
実施例５と同様の芯管を用意し、当該芯管に対してガラスクロスＢを捲回し、捲回体を得た。その他の条件も、実施例５と同様にして、巻き取りを行った。
【００７８】
〔実施例１０〕
実施例５と同様の芯管を用意し、当該芯管に対してガラスクロスＣを捲回し、捲回体を得た。その他の条件も、実施例５と同様にして、巻き取りを行った。
【００７９】
〔比較例１〕
図２のように、第２帯状凸部を一本有する、芯管を用意した。なお、基材としては、直径１８２ｍｍ×幅１３５０ｍｍの紙管を用い、第２帯状凸部としては厚さ３０μｍ、幅３０ｍｍの、粘着剤層を有するＰＥＴ基材両面テープを用いた。当該芯管を用いたこと以外は、実施例１と同様にして、巻き取りを行った。
【００８０】
〔比較例２〕
比較例１の芯管に対して、第２帯状凸部を一本追加し、第２帯状凸部の本数を合計二本とした芯管を用意した。なお、追加した第２帯状凸部はもともとあった第２帯状凸部に隣り合わせに配した。また、第２帯状凸部としては厚さ３０μｍ、幅３０ｍｍの、粘着剤層を有するＰＥＴ基材両面テープを用いた。当該芯管を用いたこと以外は、実施例５と同様にして、巻き取りを行った。なお、この巻き取りの際には、先ず、第２帯状凸部の１本目の両面テープに対してガラスクロスを貼り付け、次いで、ガラスクロスに張力をかけた状態で、１本目の両面テープが存在する向きとは反対方向に芯管を約１回転させ、最後に２本目の両面テープに対してガラスクロスを貼り付けた。
【００８１】
〔比較例３〕
段差痕解消を目的としたＬ溝加工が施された、φ２００ｍｍのＡＢＳ樹脂製芯管を用意した。当該芯管を用いたこと以外は、実施例１と同様にして、巻き取りを行った。
【００８２】
〔比較例４〕
段差痕解消を目的として、外周面に１ｍｍ厚さの応力緩和層（クッション層）が配された、φ２００ｍｍのＡＢＳ樹脂製芯管を用意した。当該芯管を用いたこと以外は、実施例１と同様にして、巻き取りを行った。
【００８３】
〔比較例５〕
第１帯状凸部の長手方向長さを基材の円周長に対して６０％としたこと以外は実施例１と同様の芯管を用意した。当該芯管を用いたこと以外は、実施例１と同様にして、巻き取りを行った。
【００８４】
〔実施例１１〕
図２において、第２帯状凸部一本有する芯管を用意した。なお、基材としては、直径１８２ｍｍ×幅１３５０ｍｍの紙管を用い、第２帯状凸部としては厚さ１８μｍ、幅３０ｍｍの粘着剤層のみで構成される両面テープを用いた。
当該芯管を用いたこと以外は、実施例１と同様にして、巻き取りを行った。
【００８５】
〔実施例１２〕
実施例１１の芯管に対して、第２帯状凸部を一本追加し、第２帯状凸部の本数を合計二本とした芯管を用意した。なお、追加した第２帯状凸部はもともとあった第２帯状凸部に隣り合わせに配した。当該芯管を用いたこと以外は、実施例５と同様にして、巻き取りを行った。
【００８６】
〔実施例１３〕
実施例１２の芯管に対して、第２帯状凸部を厚さ７μｍ、幅３０ｍｍの粘着剤層のみで構成される両面テープに変更した芯管を用意した。当該芯管を用いたこと以外は、実施例５と同様にして、巻き取りを行った。
【００８７】
【表１】
2020117387.tif 000002
【産業上の利用可能性】
【００８８】
本発明のガラスクロス用芯管は、巻き取りしわを発生させにくい芯管として、産業上の利用可能性を有する。
【図１】
2020117387.tif 000003
【図２】
2020117387.tif 000004
【図３】
2020117387.tif 000005
【図４】
2020117387.tif 000006
【図５】
2020117387.tif 000007